(57)【要約】本発明は比較的高い密度、および約１を超える長鎖分岐指数（“ＬＣＢ”）を有するポリオレフィン樹脂の製造方法を提供する。本発明方法は、ポリオレフィン樹脂の生成を可能にする十分な温度で、分子状水素、第１のオレフィン、任意に選ばれる第２のオレフィン、稀釈剤、およびバナジウム含有触媒系を組合せて反応混合物を形成させること、および該反応混合物の重合を開始させることを含む。【特許請求の範囲】
【請求項１】
エチレンとＣ3〜Ｃ8αオレフィンからなる群から選ばれる第１のオレフィン、ポリマー骨格に長い連鎖分岐を形成させる触媒系、およびエチレンとＣ3〜Ｃ8α−オレフィンからなる群から選ばれる任意の第２のオレフィンを含む反応混合物の重合によって生成するポリマー樹脂を含むポリオレフィン樹脂であって；前記第１のオレフィンが第２のオレフィンと異なり、かつ、前記ポリマー樹脂が約０．９２を超える密度、約０．０１〜約２０のメルトインデックス、および約１を超える長鎖分岐指数を有することを特徴とする、前記ポリオレフィン樹脂。
【請求項２】
前記触媒系がクロムを含まない、請求項１記載のポリオレフィン樹脂。
【請求項３】
前記メルトインデックスが約０．１〜約１０である、請求項１記載のポリオレフィン樹脂。
【請求項４】
前記長鎖分岐指数が約１〜約６である、請求項１記載のポリオレフィン樹脂。
【請求項５】
長鎖分岐指数が約２〜約３である、請求項１記載のポリオレフィン樹脂。
【請求項６】
前記第１のオレフィンおよび第２のオレフィンが、エチレン、プロピレン、１−ブテン、１−ペンテン、４−メチル−１−ペンテン、１−ヘキセン、１−オクテン、およびそれらの混合からなる群からそれぞれ選ばれる、請求項１記載のポリオレフィン樹脂。
【請求項７】
前記反応混合物中の第１のオレフィンの第２のオレフィンに対するモル比が約０．００１〜約１０００である、請求項１記載のポリオレフィン樹脂。
【請求項８】
第１のオレフィンが反応混合物の約０．２モル％〜約２０モル％の量で存在し；かつ、第２のオレフィンが反応混合物の約０．１モル％〜約３０モル％の量で存在する、請求項１記載のポリオレフィン樹脂。
【請求項９】
反応混合物が該反応混合物の約０．００００５〜約５モル％の量で存在する分子状水素を含む、請求項１記載の方法。
【請求項１０】
第１のオレフィンが反応混合物の約５〜約１５モル％の量で存在し；かつ、第２のオレフィンが反応混合物の約０．５〜約５モル％の量で存在する、請求項１記載のポリオレフィン樹脂。
【請求項１１】
第１のオレフィンがエチレンであり、第２のオレフィンがエチレン、プロピレン、１−ブテン、１−ペンテン、４−メチル−１−ペンテン、１−ヘキセン、１−オクテン、およびそれらの混合物からなる群から選ばれ、かつポリオレフィン樹脂がＨＤＰＥである、請求項１０記載のポリオレフィン樹脂。
【請求項１２】
第１のオレフィンが反応混合物の約５〜約１５モル％の量で存在し；かつ、第２のオレフィンが反応混合物の約５〜約３０モル％の量で存在する、請求項１記載のポリオレフィン樹脂。
【請求項１３】
第１のオレフィンがエチレンであり、第２のオレフィンがエチレン、プロピレン、１−ブテン、１−ペンテン、４−メチル−１−ペンテン、１−ヘキセン、１−オクテン、およびそれらの混合物からなる群から選ばれ、かつ、ポリオレフィン樹脂がＬＬＤＰＥである、請求項１０記載のポリオレフィン樹脂。
【請求項１４】
ａ）分子状水素、エチレンとＣ3〜Ｃ8α−オレフィンからなる群から選ばれる第１のオレフィン、エチレンとＣ3〜Ｃ8α−オレフィンからなる群から選ばれる任意の第２のオレフィン、稀釈剤、および触媒系を組合せることによって、ポリオレフィン樹脂の生成を可能にする十分な温度で反応混合物を形成させること；および
ｂ）前記反応混合物の重合を開始させること
を含む、ポリオレフィン樹脂の生成方法であって；
前記第１のオレフィンが第２のオレフィンとは異なり、かつ、ポリオレフィン樹脂が約０．９２を超える密度、約０．０１〜約２０のメルトインデックス、および約１を超える長鎖分岐指数を有することを特徴とする、前記ポリオレフィン樹脂の生成方法。
【請求項１５】
前記触媒系がクロムを含まない、請求項１４記載の方法。
【請求項１６】
前記第１のオレフィンおよび第２のオレフィンが、各々、エチレン、プロピレン、１−ブテン、１−ペンテン、４−メチル−１−ペンテン、１−ヘキセン、１−オクテン、およびそれらの混合物からなる群から選ばれる、請求項１４記載の方法。
【請求項１７】
第２のオレフィンに対する第１のオレフィンのモル比が約０．００１〜約１０００である、請求項１４記載の方法。
【請求項１８】
第１のオレフィンが反応混合物の約０．２〜約２０モル％の量で存在し；かつ、第２のオレフィンが反応混合物の０．１〜３０モル％の量で存在する、請求項１４記載の方法。
【請求項１９】
分子状水素が約０．００００５〜約５％の量で存在する、請求項１４記載の方法。
【請求項２０】
触媒系がバナジウムを含有する触媒系であり、該バナジウム系触媒が下記を含む請求項１４記載の方法。
（Ａ）下記の工程で作られた担持触媒成分
（ｉ）シリカを約１５０℃〜８００℃の範囲で予熱する。
（ｉｉ）該予熱されたシリカを下記群より選ばれた成分と接触させる。
（１）少なくとも一つの炭素−マグネシウムの共有結合を有する化合物または錯体
（２）少なくとも一つの炭素−周期律表の第ＩＩＩ族元素の金族の共有結合を有する化合物
（３）少なくとも一つの炭素−マグネシウムの共有結合を有する化合物または錯体および
少なくとも一つの炭素−周期律表の第ＩＩＩ族元素の金族の共有結合を有する化合物の両方
（ｉｉｉ）前記工程（ｉｉ）の生成物を、工程（ｂ）で予熱した前記シリカと接触しない接触剤（１）および（２）のどちらかと接触させる；（但し、前記接触剤（３）が工程（ｂ）で使用される場合はこの工程を省略すると云う条件つきで）
（ｉｖ）前記工程（ｉｉ）または（ｉｉｉ）の生成物を少くとも１つのハロゲン原子を含むバナジウム化合物と接触させ；
（ｖ）前記工程（ｉｖ）の生成物をアルコールと接触させる；
（Ｂ）オルガノアルミニウム化合物共触媒；および
（Ｃ）構造式ＣtＨsＸ22t+2-sを有するハロゲン含有プロモーター化合物；［但し式中、Ｘ2は同じかまたは異なっていてフッ素、塩素または臭素であり、ｔは１〜３の整数、ｓは０または１〜７の整数である］。そして
ｂ）反応混合物の重合を開始させる。
ここで、第１のオレフィンは第２のオレフィンと異なり、ポリオレフィン樹脂が約０．９２を超える密度、約０．０１〜約２０のメルトインデックス、および約１を超える長鎖分岐指数を有する。
【請求項２１】
第１のオレフィンが反応混合物の約５〜約１５モル％の量で存在し；かつ、第２オレフィンが反応混合物の約０．５〜約５モル％の量で存在する、請求項２０記載の方法。
【請求項２２】
オレフィンがエチレンであり、第２のオレフィンがエチレン、プロピレン、１−ブテン、１−ペンテン、４−メチル−１−ペンテン、１−ヘキセン、１−オクテン、およびそれらの混合物からなる群から選ばれ、かつ、ポリマーがＨＤＰＥである、請求項２１記載の方法。
【請求項２３】
第１のオレフィンが反応混合物の約５〜約１５モル％の量で存在し；かつ、第２のオレフィンが反応混合物の約５〜約３０モル％の量で存在する、請求項２０記載の方法。
【請求項２４】
第１のオレフィンがエチレンであり、第２のオレフィンがエチレン、プロピレン、１−ブテン、１−ペンテン、４−メチル−１−ペンテン、１−ヘキセン、１−オクテン、およびそれらの混合物からなる群から選ばれ、かつ、ポリマーがＬＬＤＰＥである、請求項２３記載の方法。
【請求項２５】
オルガノアルミニウム化合物共触媒がＡｌ（Ｅｔ）3であり、かつ、ハロゲン含有プロモーターがＣＨ2Ｂｒ2である、請求項２０記載の方法。
【請求項２６】
バナジウム含有触媒系が式Ｉ：
（Ｒ1Ｏ）xＳｉＲ24-x              Ｉ
［式中、Ｒ1およびＲ2はそれぞれ独立にアルキルであり、ｘは１〜３である。］を有する変性剤をさらに含む請求項２０記載の方法であって、該変性剤がポリオレフィン樹脂の生成中任意の時点で加えられる、前記の方法。
【請求項２７】
前記変性剤が（ｉ−プロピル）2Ｓｉ（ＯＭｅ）2、（ｉ−ブチル）2Ｓｉ（ＯＭｅ）2、Ｍｅ2Ｓｉ（ＯＭｅ）2、（ｉ−ブチル）Ｓｉ（ＯＭｅ）3、（シクロヘキシル）（Ｍｅ）Ｓｉ（ＯＭｅ）2、およびそれらの混合物から選ばれる成分である、請求項２４記載の方法。
【請求項２８】
ａ）分子状水素、エチレンとＣ3〜Ｃ8α−オレフィンからなる群から選ばれる第１のオレフィン、任意の稀釈剤、エチレンとＣ3〜Ｃ8α−オレフィンからなる群から選ばれる任意の第２のオレフィン、任意の稀釈剤、およびポリマー骨格に長鎖分岐を形成させる触媒系を組合せることによってポリオレフィン樹脂を生成させる十分な温度で反応混合物を形成させること、但し第１のオレフィンは第２のオレフィンとは異なる；
ｂ）第１のオレフィン、第２のオレフィン、分子状水素、および稀釈剤の１つまたは複数を任意に除去すること；および
ｃ）分子状水素、第１のオレフィン、および任意に、第２のオレフィンおよび稀釈剤の追加量を導入すること；
を含むポリオレフィン樹脂の生成方法であって、
ｃ）工程においてさらに追加の重合が起り、かつ、ポリオレフィン樹脂が約０．９２を超える密度、約０．０１〜約２０のメルトインデックス、および約１〜約６の長鎖分岐指数を有することを特徴とする、前記ポリオレフィンの生成方法。
【請求項２９】
前記触媒系がクロムを含まない、請求項２８記載の方法。
【請求項３０】
第１のオレフィンと第２のオレフィンが、各々、エチレン、プロピレン、１−ブテン、１−ペンテン、４−メチル−１−ペンテン、１−ヘキセン、１−オクテン、およびそれらの混合物からなる群から選ばれる、請求項２８記載の方法。
【請求項３１】
第１のオレフィンの第２のオレフィンに対するモル比が約０．００１〜約１０００である、請求項２８記載の方法。
【請求項３２】
第１のオレフィンが反応混合物の約０．２〜約２０モル％の量で存在し；かつ、第２のオレフィンが反応混合物の約０．１〜約３０モル％の量で存在する、請求項２８記載の方法。
【請求項３３】
分子状水素が約０．００００５〜約５％の量で存在する、請求項２８記載の方法。
【請求項３４】
前記触媒系が以下の（Ａ）〜（Ｄ）を含むバナジウム−含有触媒である、請求項２８記載の方法：
（Ａ）（ｉ）〜（ｖ）の工程によって製造される担持触媒成分；
（ｉ）約１５０〜約８００℃範囲の温度でシリカを予熱する工程；
（ｉｉ）前記予熱したシリカを、（１）少くとも１つの炭素−マグネシウム共有結合を含む化合物または錯体、（２）少くとも１つの炭素−元素周期律表のＩＩＩ属金属共有結合を含む化合物、および（３）少くとも１つの炭素−マグネシウム共有結合を含む化合物または錯体の両方、および少くとも１つの炭素−ＩＩＩ属金属共有結合を含む化合物、からなる群から選ばれる接触剤と接触させる工程；
（ｉｉｉ）前記工程（ｉｉ）の生成物を、工程（ｂ）の前記予熱したシリカと接触しない接触剤（１）および（２）のどちらかと接触させる工程（ただし前記接触剤（３）が工程（ｂ）で使用される場合はこの工程を省略すると云う条件つきで）；
（ｉｖ）前記工程（ｉｉ）または（ｉｉｉ）の生成物を、少くとも１つのハロゲン原子を含むバナジウム化合物と接触させる工程；および
（ｖ）前記工程（ｉｖ）の生成物をアルコールと接触させる工程；
（Ｂ）オルガノアルミニウム化合物共触媒；
（Ｃ）構造式ＣtＨsＸ22t+2-s：
［式中、Ｘ2は同じかまたは異なって、フッ素、塩素または臭素であり、ｔは１〜３の整数、ｓは０または１〜７の整数である］を有するハロゲン含有プロモーター化合物；および
（Ｄ）式Ｉを有する任意の化合物：
（Ｒ1Ｏ）xＳｉＲ24-x              Ｉ
［式中、Ｒ1およびＲ2はそれぞれ独立にアルキルであり、ｘは１〜３である］
【請求項３５】
前記第１のオレフィンが反応混合物の約５〜約１５モル％の量で存在し、かつ、第２のオレフィンが反応混合物の約０．５〜約５モル％の量で存在する、請求項３４記載の方法。
【請求項３６】
前記オレフィンがエチレンであり、第２のオレフィンがエチレン、プロピレン、１−ブテン、１−ペンテン、４−メチル−１−ペンテン、１−ヘキセン、１−オクテン、およびそれらの混合物からなる群から選ばれ、かつ、前記ポリマーがＨＤＰＥである、請求項３５記載の方法。
【請求項３７】
第１のオレフィンが反応混合物の約５〜約１５モル％の量で存在し、かつ、第２のオレフィンが反応混合物の約５〜約３０モル％の量で存在する、請求項３４記載の方法。
【請求項３８】
第１のオレフィンがエチレンであり、第２のオレフィンがエチレン、プロピレン、１−ブテン、１−ペンテン、４−メチル−１−ペンテン、１−ヘキセン、１−オクテン、およびそれらの混合物からなる群から選ばれ、かつ、ポリマーがＬＬＤＰＥである、請求項３７記載の方法。
【請求項３９】
オルガノアルミニウム化合物共触媒がＡｌ（Ｅｔ）3であり、かつ、ハロゲン含有プロモーターがＣＨ2Ｂｒ2である、請求項３７記載の方法。
【請求項４０】
バナジウム含有触媒系がさらに式Ｉ：
（Ｒ1Ｏ）xＳｉＲ24-x              Ｉ
［式中、Ｒ1およびＲ2はそれぞれ独立にアルキルであり、ｘは１〜３である。］
の変性剤を含み、該変性剤がポリオレフィン樹脂の生成中の任意の点で加えられる、請求項３４記載の方法。
【請求項４１】
前記変性剤が工程ｃ中に加えられる、請求項３４記載の方法。
【請求項４２】
反応器に第１のオレフィン、第２のオレフィン、分子状水素、オルガノアルミニウム化合物共触媒、およびハロゲン含有プロモーターを装入することによって反応混合物を形成させ、次いで反応器中に担持触媒成分を導入することにより重合を開始させてポリオレフィン樹脂を生成させる、請求項２８記載の方法。
【発明の詳細な説明】
【技術分野】
【０００１】
本発明は、密度が０．９２ｇ／ｃｍ3を超え、かつ、高レベルの長い連鎖分岐を有するポリオレフィンの製造方法に関する。
【背景技術】
【０００２】
ポリオレフィン、特にポリエチレンは多くの用途に使用される重要な熱可塑性樹脂である。ポリエチレンは恐らく世界で最も良く知られ、最も広く用いられる熱可塑性物質である。ポリエチレンの分子はＣＨ2基の長い連鎖からなる。それぞれ異なる性質を有する多くのさまざまなタイプのポリエチレン−低密度ポリエチレン（ＬＤＰＥ）、線状低密度ポリエチレン（ＬＬＤＰＥ）、中密度ポリエチレン（ＭＤＰＥ）、および高密度ポリエチレン（ＨＤＰＥ）がある。いろいろなタイプのポリエチレンは、特徴として密度が異なる。ＬＤＰＥは約０．９１〜０．９２５ｇ／ｃｍ3の比較的低い密度；ＬＬＤＰＥは０．９１〜０．９２５ｇ／ｃｍ3の比較的低い密度；ＭＤＰＥは約０．９２６〜０．９４ｇ／ｃｍ3の密度、およびＨＤＰＥは約０．９４１〜０．９６５ｇ／ｃｍ3の密度を有する。ＨＤＰＥおよびＬＬＤＰＥの両方ともＬＤＰＥよりもすぐれた機械的性質を有する傾向がある。しかしながら、ＨＤＰＥはＬＤＰＥよりも引裂き易い傾向がある。
【０００３】
ＬＤＰＥは長鎖分岐を含む分岐構造を有することが特徴である。この分岐構造は、例えば透明性、低密度、および可撓性などを含む多くの有用な性質をＬＤＰＥに付与する。長鎖分岐の第２の重要な利点は、そのような分岐がメルト強度を向上させ、加工を容易にすることである。そのうえＬＤＰＥは押出しや回転成型加工に有用である。ＬＤＰＥは、プラスチックバッグ、ボトルの成型用に、さらに電気関係の使用に用途がある。しかしながら、ＬＤＰＥ樹脂は通常費用のかかる高圧（２０〜３０，０００ｐｓｉｇ）法で生産される。
【０００４】
線状低密度ポリエチレン（ＬＬＤＰＥ）はＬＤＰＥとは多くの特性が異なる別のタイプのポリエチレンである。通常型のＬＬＤＰＥは通常多量の長鎖分岐を含まず、それどころかＬＬＤＰＥは通常短鎖分岐しか持たない。短鎖分岐（ｓｈｏｒｔ  ｃｈａｉｎ  ｂｒａｎｃｈｉｎｇ：ＳＣＢ）は、コモノマーの長さより短い２つの炭素の長さを有する主ポリマーの骨格から離れる短い連鎖として定義される。長鎖分岐（ＬＣＢ）は多数のモノマー単位を含むポリマーの骨格から離れる非常に長い連鎖のことを云う。さらに、ＬＬＤＰＥとＨＤＰＥとの重要な相違は、ＨＤＰＥの少量の短鎖分岐が高密度の物質をもたらすことである。ＬＬＤＰＥの異なる線状性はＬＬＤＰＥとＬＤＰＥの異なる製造方法から生じる。ＬＬＤＰＥは通常、エチレンとブテン、ヘキセンまたはオクテンとの共重合によって著しく低い温度および圧力で製造される。この共重合方法はＬＤＰＥより狭い分子量分布と著しく異なる流動学的性質を有するポリマーを生成させる。ＬＬＤＰＥの分子量分布は、化学的耐性、透過性、引張り強度、剛性、および環境の応力−割れ耐性などの性質に重要な影響を有する。ＬＬＤＰＥの密度はポリエチレン連鎖中のコモノマー濃度によって決定される。コモノマー濃度が高ければ高い程、樹脂の密度は低い。
【０００５】
ポリオレフィンの多くの変形、特にポリエチレンが知られているけれども、現在、高い値の長鎖分岐指数（１〜６）であって中密度（すなわち約０．９２超）を達成するポリオレフィンは殆んどない（もしあるとしても極く僅かである）。
[発明の概要]
この背景技術に対して、本発明は比較的高密度と、約１を超える長鎖分岐（ＬＣＢ）指数を有する、ポリオレフィン樹脂を提供する。この性質の組合せは、以前にはクロムをベースとする触媒を使用しない低圧法で製造したポリオレフィン樹脂、特にポリエチレン樹脂ではみられなかった。本実施形態のポリオレフィン樹脂は、エチレンとＣ3〜Ｃ8α−オレフィンからなる群から選ばれる第１のオレフィンと、エチレンおよびＣ3〜Ｃ8α−オレフィンからなる群から選ばれる、第１のオレフィンとは異なる任意の第２のオレフィンとの重合によって生成したポリマー樹脂を含む。このポリマー樹脂は約０．９２を超える密度、約０．０１〜約２０のメルトインデックス、および約１を超える長鎖分岐指数を有する。
【０００６】
本発明の他の実施形態として、比較的高密度、および約１を超える長鎖分岐指数を有するポリオレフィン樹脂の生成法がある。本発明の方法は、分子状水素、エチレンとＣ3〜Ｃ8α−オレフィンからなる群から選ばれる、第１のオレフィン、エチレンとＣ3〜Ｃ8α−オレフィンからなる群から選ばれる、第１のオレフィンと異なる任意の第２のオレフィン、稀釈剤、およびポリマー骨格上に長鎖分岐を形成させる触媒系を組合せることによってポリオレフィン樹脂が生成する十分な温度で反応混合物を形成させ、次いでこの反応混合物の重合を開始させることを含んでいる。得られるポリオレフィン樹脂は約０．９２超の密度、約０．０１〜約２０のメルトインデックス、および約１を超える長鎖分岐指数を有する。好ましい触媒系は米国特許５，５３４，４７２に開示されている。
[発明を実施するための最良の形態]
さて、現在発明者に知られている本発明の最良の実施形態を構成する、本発明の好ましい組成物または実施形態および方法を詳しく説明する。
【０００７】
本発明の一実施形態において、高レベルの長鎖分岐を有するポリオレフィン樹脂が提供される。本実施形態のポリオレフィン樹脂は、エチレンおよびＣ3〜Ｃ8α−オレフィンからなる群から選ばれる第１のオレフィンと、エチレンおよびＣ3〜Ｃ8α−オレフィンからなる群から選ばれる第１のオレフィンとは異なる任意の第２のオレフィンとの重合によって生成されるポリマー樹脂を含む。該ポリマー樹脂は約０．９２を超す密度、約０．０１〜約２０のメルトインデックス、および約１を超える長鎖分岐指数を有する。この実施形態の１つの変形では、メルトインデックスは約０．１〜１０である。この実施形態の別の変形では、長鎖分岐指数は約１〜６である。この実施形態のさらに別の変形では、長鎖分岐指数が約２〜３である。この実施形態のポリマー樹脂の好ましい製造方法は、以下に述べる方法である。
【０００８】
本発明のポリオレフィン樹脂は好都合にも高い値の長鎖分岐指数（ＬＣＢＩ）を有する。長鎖分岐指数の誘導については論文：Ｌｏｎｇ−Ｃｈａｉｎ−Ｂｒａｎｃｈｉｎｇ  Ｉｎｄｅｘ  ｆｏｒ  Ｅｓｓｅｎｔｉａｌｌｙ  Ｌｉｎｅａｒ  Ｐｏｌｙｅｔｈｙｌｅｎｅｓ，  Ｒ．Ｎ．Ｓｈｒｏｆｆ  ＆  Ｈ．Ｍａｖｒｉｄｉｓ，  Ｍａｒｃｏｍｏｌｅｃｕｌｅｓ，  ３２，  Ｎｏ．２５，  ｐ．８４５４−８４６４  （１９９９）；に検討されている。長鎖分岐指数は長鎖分岐による粘度の増加と関係がある。それは分子量や分子量分布には関係がない。長鎖分岐指数は次式によって与えられる：
ＬＣＢＩ＝（η00.719／（４．８［η］））−１
式中、η0は１９０℃でのずり粘性、［η］は１３５℃でのトリクロロベンゼン中の固有粘度である。
【０００９】
第１のオレフィンと第２のオレフィンは、該第１のオレフィンと第２のオレフィンが異なると云う条件つきで、エチレン、プロピレン、１−ブテン、１−ペンテン、４−メチル−１−ペンテン、１−ヘキセン、１−オクテン、およびそれらの混合物からなる群からそれぞれ選ばれる。好ましくは第１のオレフィンはエチレンである。通常、第１のオレフィンの第２のオレフィンに対するモル比は、反応混合物中で約０．００１〜約１０００である。さらに、第１のオレフィンは反応混合物の約０．２〜約２０モル％の量で存在し、第２のオレフィンは反応混合物の約０．１〜約３０モル％の量で存在する。さらに、重合は反応混合物の約０．００００５〜５モル％の量の分子状水素を含む。この実施形態の第１の変形では、第１のオレフィンは反応混合物の約５〜約１５モル％の量で存在し、第２のオレフィンは反応混合物の約０．５〜約５モル％の量で存在する。この第１の変形では、第１のオレフィンはエチレンであり、第２のオレフィンはエチレン、プロピレン、１−ブテン、１−ペンテン、４−メチル−１−ペンテン、１−ヘキセン、１−オクテン、およびこれらの混合物からなる群から選ばれ、かつ、ポリオレフィン樹脂はＨＤＰＥである。この実施形態の第２の変形では、第１のオレフィンは反応混合物の約５〜約１５モル％の量で存在し、第２のオレフィンは反応混合物の約５〜約３０モル％の量で存在する。この第２の変形では、第１のオレフィンはエチレンであり、第２のオレフィンはエチレン、プロピレン、１−ブテン、１−ペンテン、４−メチル−１−ペンテン、１−ヘキセン、１−オクテン、およびそれらの混合物からなる群から選ばれ、かつ、ポリオレフィン樹脂はＬＬＤＰＥである。
【００１０】
本発明の他の実施形態として、ポリオレフィン樹脂の形成方法が提供される。この実施形態の方法は次のａ）およびｂ）の工程を含む：
ａ）分子状水素、エチレンおよびＣ3〜Ｃ8α−オレフィンからなる群から選ばれる第１のオレフィン、エチレンおよびＣ3〜Ｃ8α−オレフィンからなる群から選ばれる任意の第２のオレフィン、稀釈剤、および一定の触媒系を組合せることによってポリオレフィン樹脂の生成を可能にする十分な温度で反応混合物を形成させる工程；および
ｂ）該反応混合物の重合を開始させる工程。
【００１１】
但し、第１のオレフィンは第２のオレフィンとは異なり、ポリオレフィン樹脂は約０．９２超の密度、約０．０１〜約２０のメルトインデックス、および約１を超える長鎖分岐指数を有する。通常、反応温度は約６０〜約９０℃となろう。この実施形態の方法は好ましくは約１０００ｐｓｉｇ未満の圧力で実施される。好ましい触媒系はクロムを含まない。これに関連して「クロムを含まない」と云う表現は、クロムが最大限不純物として、すなわち微量で存在することを意味する。さらに、好ましい触媒系はバナジウム含有触媒系である。最も好ましい触媒系は米国特許５，５３４，４７２に開示されているものである。本発明をいずれの特別なメカニズムにも限定しないけれども、本発明方法によって製造したポリマーは、α−結合複分解反応と続くエチレンまたはα−オレフィンの挿入によるポリマー骨格中のＣ−Ｈ結合の活性化によって分岐した長い連鎖を有するものと考えられる。最も好ましい触媒系は以下を含む：
【００１２】
（Ａ）（ｉ）〜（ｖ）の工程によってつくられる担持触媒成分；
（ｉ）シリカを約１５０〜約８００℃の範囲の温度で予熱する；
（ｉｉ）前記予熱したシリカを（１）少くとも１つの炭素−マグネシウム共有結合を含む化合物または錯体（複合物）、（２）少くとも１つの炭素−元素周期律表ＩＩＩ属の金属共有結合を含む化合物、（３）少くとも１つの炭素−マグネシウム共有結合を含む化合物または錯体および少くとも１つの炭素−ＩＩＩ属金属共有結合を含む化合物、の両方からなる群から選ばれる接触剤と接触させる；
（ｉｉｉ）前記工程（ｉｉ）の生成物を、工程（ｂ）で予熱した前記シリカと接触しない接触剤（１）および（２）のどちらかと接触させる；（但し、前記接触剤（３）が工程（ｂ）で使用される場合はこの工程を省略すると云う条件つきで）
（ｉｖ）前記工程（ｉｉ）または（ｉｉｉ）の生成物を少くとも１つのハロゲン原子を含むバナジウム化合物と接触させる；
（ｖ）前記工程（ｉｖ）の生成物をアルコールと接触させる；
（Ｂ）オルガノアルミニウム化合物共触媒；および
（Ｃ）構造式ＣtＨsＸ22t+2-sを有するハロゲン含有プロモーター化合物；［但し式中、Ｘ2は同じかまたは異なっていてフッ素、塩素または臭素であり、ｔは１〜３の整数、ｓは０または１〜７の整数である］。そして
ｂ）反応混合物の重合を開始させる。
【００１３】
第１のオレフィンは第２のオレフィンと異なる。そのうえ、第２のオレフィンの量は本発明の方法によって生成するポリオレフィン樹脂の性質決定にある程度重要である。得られるポリオレフィン樹脂は約０．９２を超える密度、約０．０１〜約２０のメルトインデックス、および約１を超える長鎖分岐指数を有する。この実施形態の１つの変形において、メルトインデックスは約０．１〜１０である。この実施形態の他の変形では、長鎖分岐指数は約１〜６である。さらに他の変形では、長鎖分岐指数は約２〜３である。
【００１４】
本発明の実施には多数の異なるα−オレフィンが使用できる。例えば、第１のオレフ
ィンと第２のオレフィンは、それぞれ、エチレン、プロピレン、１−ブテン、１−ペンテン、４−メチル−１−ペンテン、１−ヘキセン、１−オクテン、およびそれらの混合物からなる群から選ばれる。好ましくは第１のオレフィンはエチレンであり、第２のオレフィンは１−ブテン、１−ヘキセン、またはそれらの混合物である。第１のオレフィンの第２のオレフィンに対するモル比は約０．００１〜約１０００が好ましい。さらに、第１のオレフィンは反応混合物の約０．２〜約２０モル％の量で存在し、第２のオレフィンは反応混合物の約０．１〜約３０モル％の量で存在する。
【００１５】
最も好ましいバナジウム−含有触媒系を使用する本発明の実施形態の第１の変形では、第１のオレフィンは反応混合物の約５〜約１５モル％の量で存在し、第２のオレフィンは反応混合物の約０．５〜約５モル％の量で存在する。この変形で、第１のオレフィンがエチレンの場合は、本発明方法により生成するポリオレフィンはＨＤＰＥとなる。最も好ましいバナジウム−含有触媒系が使用される場合のこの実施形態の他の変形では、第１のオレフィンは反応混合物の約５〜約１５モル％の量で存在し、第２のオレフィンは反応混合物の約５〜約３０モル％の量で存在する。この変形において、第１のオレフィンがエチレンである場合は、本発明方法によって生成するポリオレフィン樹脂はＬＬＤＰＥである。
【００１６】
本発明方法に使用される反応混合物はまた、分子状水素を好ましくは約０．００００５〜約５モル％の量で含む。水素の量は本発明により生成するポリオレフィン樹脂の分子量に最も大きく影響する。例えば、約０．００００５〜０．５モル％の低モル％の水素は高分子量ポリマーを生成する傾向がある。より好ましくは約０．０１モル％水素の反応混合物が高分子量樹脂を製造するのに使用される。低分子量樹脂が望ましい場合は、水素は約０．５〜約５モル％存在する。より好ましくは、低分子量樹脂を所望の場合は、水素は約１〜約３モル％の量で存在させる。
【００１７】
本発明のバナジウム−含有触媒系はオルガノアルミニウム化合物共触媒を含む。該バナジウム含有触媒系はまた分子量分布をできる限り変更すると同時に触媒の活性を向上させるプロモーターも含む。最後に、該バナジウム−含有触媒系は任意に式Ｉを有する変性剤を含む：
（Ｒ1Ｏ）xＳｉＲ24-x              Ｉ
［式中、Ｒ1およびＲ2はそれぞれ独立にアルキルであり、ｘは１〜３である。］
前記変性剤は、本発明ポリオレフィン樹脂の分子量分布ならびに長鎖分岐を調整するのに有効である。変性剤はポリオレフィン樹脂の生成中の任意の時点で加えられる。好適な変性剤としては例えば（ｉ−プロピル）2Ｓｉ（ＯＭｅ）2、（ｉ−ブチル）2Ｓｉ（ＯＭｅ）2、Ｍｅ2Ｓｉ（ＯＭｅ）2、（ｉ−ブチル）Ｓｉ（ＯＭｅ）3、（シクロヘキシル）（Ｍｅ）Ｓｉ（ＯＭｅ）2、などを含む。
【００１８】
本発明方法において重合が起る方法は若干の議論を提議する。重合は連続式または回分式反応系で実施できる。通常、反応混合物は反応容器に稀釈剤、分子状水素、および任意に第１のオレフィンおよび第２のオレフィンの一方または両方を装入することによって形成される。これらの成分を加える正確な順序はたいして重要ではない。重合は反応容器中に触媒系を導入し、次いで第１オレフィンと第２オレフィンのどちらも加えられていない場合はこれらを加えることによって開始することができる。この重合開始の一変形として、担持触媒成分による開始に先立って、オルガノアルミニウム化合物共触媒、変性剤、およびハロゲン含有プロモーターも反応混合物に加えられる。
【００１９】
本発明のさらに別の実施形態としてポリオレフィン樹脂の生成方法が提供される。さらに、この実施形態の方法は、少くとも２つのゾーンまたは反応室を有するカスケード反応器系中で実施するのに適合させる２つの分離した（別々の）部分に分けることができる。２つの反応器系は通常、第１の反応器の内容物が第２の反応器に移動できるように各反応器を連結する導管を有する。各反応器中で使用するオレフィンとＨ2の特定温度および濃度は、ポリマーの所望の分子量、密度、および長鎖分岐指数が得られるように選ばれる。実施することのできるこの方法の最初の部分は第１ゾーンまたは反応器であり、分子状水素、エチレンおよびＣ3〜Ｃ8α−オレフィンからなる群から選ばれる第１のオレフィン、任意の稀釈剤、エチレンおよびＣ3〜Ｃ8α−オレフィンからなる群から選ばれる第２のオレフィン、任意の稀釈剤、およびポリマーの骨格上に長鎖分岐を形成させる触媒系を組合せることによって、ポリオレフィン樹脂を生成させる十分な温度で反応混合物を形成させることを含む。第１のオレフィンは第２のオレフィンとは異なる。この実施形態の方法は好ましくは約１０００ｐｓｉ未満の圧力で実施される。好ましい触媒系は上述のとおりである。同様に、第１のオレフィンとバナジウム含有触媒系の選択も上述と同じである。この時点で第１のオレフィン、第２のオレフィン、分子状水素、および稀釈剤のうちの１つまたは複数が任意に除去される。２つの反応器系が用いられる場合は、これらの化合物は２つの反応器を連結するフラッシュ容器中で除去される。第２のゾーンまたは反応器中で実施できるこの方法の第２の部分で、エチレンおよびＣ3〜Ｃ8α−オレフィンからなる群から選ばれる第２のオレフィンが反応混合物に加えられる。必要ならば第１のオレフィンと分子状水素の追加量が反応混合物に加えられる。さらに、追加量の第２のオレフィンと稀釈剤も随意に加えられる。最後に、追加量の共触媒またはプロモーターもこの時点で加えられる。変性剤はこの方法の任意の段階で導入できるが、好ましくは工程ｃで導入される。
【００２０】
第２のオレフィンと追加量の第１のオレフィンの導入は任意の順序または同時でも実施できる。これらのオレフィンの導入がさらなる重合を起させる。さらに、得られるポリオレフィン樹脂は約０．９２を超える密度、約０．０１〜約２０のメルトインデックス、および約１を超える長鎖分岐指数を有する。この実施形態の一変形ではメルトインデックスが約０．１〜１０である。この実施形態の他の変形では長鎖分岐指数が約１〜６である。この実施形態のさらに別の変形では長鎖分岐指数は約２〜３である。この第２の実施形態において、第１のオレフィンと第２のオレフィンは上述のとおりであり、上に述べたと同じモル比を有する。同様に、第１および第２のオレフィンの量は、おのおのの量がこの実施形態の全工程に対して加えた合計量を指すとの条件で上に述べたとおりである。
【００２１】
本発明のさらに他の実施形態として、ポリエチレン樹脂の生成法が提供される。この実施形態の方法は、ポリオレフィン樹脂の生成を可能にする十分な温度で分子状水素、エチレン、およびプロピレン、１−ブテン、１−ペンテン、４−メチル−１−ペンテン、１−ヘキセン、１−オクテン、およびそれらの混合物からなる群から選ばれるＣ3〜Ｃ8α−オレフィン、稀釈剤、およびバナジウム含有触媒系を組合せて反応混合物を形成させることを含む。バナジウム−含有触媒は上に述べたと同じである。エチレンのＣ3〜Ｃ8α−オレフィンに対するモル比は約０．００１〜約１０００であり、分子状水素は約０．００００５〜約５モル％の量で存在し、かつ、ポリオレフィン樹脂は約０．９２を超える密度、約０．０１〜約２０のメルトインデックス、および約１を超える長鎖分岐指数を有する。この実施態様の一変形ではメルトインデックスは約０．１〜１０である。この実施態様の別の変形では長鎖分岐指数は約１〜６である。この実施態様のさらに別の変形では長鎖分岐指数が約２〜３である。
【００２２】
以下の実施例は本発明の種々の実施形態を説明する。当業者なら本発明の真意と特許請求の範囲内にある多くの変形を認めるものと思われる。
【実施例】
【００２３】
重合方法
前述した米国特許５，５３４，４７２の触媒系を以下の実験に使用する。これらの実験における共触媒はＡｌ（Ｅｔ）3（“ＴＥＡＬ”）であり、プロモーターはＣＨ2Ｂｒ2（“ＤＢＭ”）である。すべての重合は半回分式で運転する１ガロン重合容器中で行われる。反応器は温度制御、圧力制御およびイソブタンまたはヘキサンなどの稀釈剤、分子状水素、１−ヘキセンまたは１−ブテンなどのモノマー、触媒、共触媒、およびプロモーターを導入する装備を取付けている。重合中に消費されるエチレンをモニターするためエチレン流量計を用い、運転中一定濃度を保つためエチレンを連続的に加える。その他のすべての成分は運転の開始時に加える。
【００２４】
１．単一反応器ＨＤＰＥ実験
Ｎ2パージした反応器をシールして次のものが以下のように加えられる：
５００ｍｌ容器から一定量のＨ2が、ＭＩを所望レベルに制御するための圧降下として反応器に加えられる。通常圧降下は１０〜７５０ｐｓｉ；稀釈剤として１６００ｍｌのイソブタン。撹拌器を回転させ、温度制御器を８０℃に設定する。任意に多量の１−ヘキセンまたは１−ブテンを目標の密度を得るために加える（高密度のためには通常１０〜１００ｍｌ）。触媒、共触媒、および変性剤を不活性雰囲気のグローブボックス中で３脚インジェクター（注入器）に加える。インジェクターは水および酸素の混入を避けるためクイック連結を通して反応器に接続されている。材料を加えるのを助けるため高圧Ｎ2ラインが接続されている。通常ヘプタン中〜１．５Ｍ溶液の１〜２ｍｌの共触媒ＴＥＡＬを反応器中に注入する。次いでヘプタン中１ＭのＤＢＭ溶液を通常１〜６ｍｌ加える。次に反応器が運転温度に安定したら、所望の運転圧力より５ｐｓｉ未満まで低い圧力で反応器にエチレンを加える。
【００２５】
触媒を通常０．１〜０．５ｇ注入して運転を開始する。触媒を注入するや否や運転時間をスタートさせ、エチレンを流しはじめる。典型的な運転では１００〜３００ｇのポリマーを製造できる。運転中Ｈ2またはコモノマーの濃度変化の影響を最小にするため各運転は１００ｇまでのポリマーをつくることを目標とする。エチレン加算器（トータライザ）が〜１００ｇのポリマーが製造されたことを示したならエチレン供給をストップして運転を停止し、反応器底部の吐出バルブを通して内容物を受取り容器中に排出する。揮発性の反応物は適当な排出ベントを通して外気に蒸発させる。
２．単一反応器ＬＬＤＰＥ実験
これらの実験は以下に述べるほかは上述のＨＤＰＥ実験と同じ方法にしたがう。反応器の汚れ付着を避けるため通常６０〜８０℃の低い重合温度が使用される。大量のコモノマー、通常１００〜６００ｍｌの１−ブテンまたは１−ヘキセンのいずれかを使用して所望の密度を産出させる。Ｈ2の量は所望のＭＩを得るため調節される。
３．カスケード反応器シミュレーション−一般的方法
所望のポリマーを製造するための分子量（ＭＩ）、長鎖分岐、および／またはコノマーのいずれをも目標とすることができるシミュレートしたカスケード反応器運転を用いる。これらの運転は前述と同じ１ガロン反応器中で実施される。
【００２６】
・重合の第１段階の反応器条件
単一反応器ＨＤＰＥ実験のために説明した成分を加える。しかしながら、重合は１００ｇのポリマーが製造されるまで続行する。次いで反応器圧力を運転温度のイソブタンの蒸気圧まで排出低下させる。ポリマーとイソブタンは反応器中に残る。
【００２７】
・重合の第２段階の反応条件
新しい運転条件を、必要に応じて、例えばヘキセン、Ｈ2、エチレンなどのようにリストをつくる。運転は通常さらに１００ｇ製造するまで続行される。各設定条件下で製造するポリマーの量は、所望のポリマー性質にするため制御可能である。追加の触媒は加えない。任意に追加の共触媒またはプロモーターを加えることができる。
４．カスケード反応器シミュレーション−実際の実験
これらの実施例（２〜４）では、カスケード反応器をシミュレートすることによってポリマーを生成させる。特にコモノマーはＭＷＤの高分子量側に目標が置かれる。この実施例はヘキセンの使用範囲を検討して製造する樹脂の密度範囲を提示する。
【００２８】
・重合の第１段階のための反応器条件
第１段階は反応器を約８０℃の温度に保持してシミュレートする。およそ、０．１６９ｇの触媒、２ｍｌの１．５Ｍ  ＴＥＡＬ、および３ｍｌの１．０Ｍ  ＤＢＭをグローブボックス中でそれぞれ触媒、共触媒、および変性剤の注入器に装入した。この注入器を反応器に接続した。１６００ｍｌのイソブタン稀釈剤を反応器に加えた。次に添加容器からΔｐ＝１００ｐｓｉのＨ2を加えた。ＴＥＡＬおよびＤＢＭを反応器に注入したところ、温度が上った。最終圧力が３２６ｐｓｉになるまでエチレンを加えた。触媒を注入し、運転を継続して約１００ｇのポリマーを製造した。次いで反応器の圧力を２００ｐｓｉ（イソブタンの蒸気圧）まで排出してエチレンとＨ2を除去した。
【００２９】
・重合の第２段階のための反応器条件
反応器を一定温度に維持して、１０ｍｌの１−ヘキセン、Δｐ＝５０ｐｓｉのＨ2、およびエチレンを最終圧が３２６ｐｓｉになるまで急速に加えた。運転を続けてポリマーをさらに１００ｇ製造した。運転が終ったら、エチレン供給をストップし、反応器内容物を急いで廃棄容器に排出して揮発性ガスを除去した。
【００３０】
ポリマーを真空オーブン乾燥してさらに分析する前に残留ヘキセンを除去した。この物質を酸化防止剤で安定化させ、ＡＳＴＭ法Ｄ１２３８によってそれぞれＭＩ  １９０℃、２．１６ｋｇおよびＨＬＭＩ  ２１．６ｋｇの条件でＭＩおよびＨＬＭＩを測定した。結果はＭＩ＝０．２１、ＨＬＭＩ＝７６であった。
【００３１】
表１は本発明方法により製造されたポリオレフィン組成物のための反応条件と成分を示す。表２は本発明方法により製造されたサンプルを示す。実施例１はかなりのＬＣＢＩを有する、高メルトインデックス（“ＭＩ”）物質の製造を示す単一反応器シミュレーションである。実施例２〜４はカスケードシミュレーションのための運転条件を示す。
【００３２】
【表１】
2007500277.tif 000002
【００３３】
【表２】
2007500277.tif 000003
【００３４】
本発明の実施形態を例示して説明したが、これらの実施形態は本発明のすべての可能な形態を例示、説明しようとするものではない。本明細書中に使用されていることば（表現）は限定よりはむしろ説明のことばであり、本発明の意図および特許請求の範囲から逸脱することなく多くの変形をなし得ることは云うまでもない。
【手続補正書】
【提出日】平成17年1月10日(2005.1.10)
【手続補正１】
【補正対象書類名】特許請求の範囲
【補正対象項目名】全文
【補正方法】変更
【補正の内容】
【特許請求の範囲】
【請求項１】
エチレンとＣ3〜Ｃ8αオレフィンからなる群から選ばれる第１のオレフィン、ポリマー骨格に長い連鎖分岐を形成させるバナジウム含有触媒系であって式Ｉの変性剤
（Ｒ1Ｏ）xＳｉＲ24-x              Ｉ
［式中、Ｒ1およびＲ2はそれぞれ独立にアルキルであり、ｘは１〜３である］を含み、該変性剤はポリオレフィン樹脂の生成の過程で何時添加してもよい、およびエチレンとＣ3〜Ｃ8α−オレフィンからなる群から選ばれる任意の第２のオレフィンを含む反応混合物の重合によって生成するポリマー樹脂を含むポリオレフィン樹脂であって；前記第１のオレフィンが第２のオレフィンと異なり、かつ、前記ポリマー樹脂が約０．９２を超える密度、約０．０１〜約２０のメルトインデックス、および約１を超える長鎖分岐指数を有することを特徴とする、前記ポリオレフィン樹脂。
【請求項２】
前記触媒系がクロムを含まない、請求項１記載のポリオレフィン樹脂。
【請求項３】
前記メルトインデックスが約０．１〜約１０である、請求項１記載のポリオレフィン樹脂。
【請求項４】
前記長鎖分岐指数が約１〜約６である、請求項１記載のポリオレフィン樹脂。
【請求項５】
長鎖分岐指数が約２〜約３である、請求項１記載のポリオレフィン樹脂。
【請求項６】
触媒系がバナジウムを含有する触媒系であり、該バナジウム系触媒が下記を含む請求項１記載のポリオレフィン樹脂。
（Ａ）下記の工程で作られた担持触媒成分
（ｉ）シリカを約１５０℃〜８００℃の範囲で予熱する。
（ｉｉ）該予熱されたシリカを下記群より選ばれた成分と接触させる。
（１）少なくとも一つの炭素−マグネシウムの共有結合を有する化合物または錯体
（２）少なくとも一つの炭素−周期律表の第ＩＩＩ族元素の金族の共有結合を有する化合物
（３）少なくとも一つの炭素−マグネシウムの共有結合を有する化合物または錯体および
少なくとも一つの炭素−周期律表の第ＩＩＩ族元素の金族の共有結合を有する化合物の両方
（ｉｉｉ）前記工程（ｉｉ）の生成物を、工程（ｂ）で予熱した前記シリカと接触しない接触剤（１）および（２）のどちらかと接触させる；（但し、前記接触剤（３）が工程（ｂ）で使用される場合はこの工程を省略すると云う条件つきで）
（ｉｖ）前記工程（ｉｉ）または（ｉｉｉ）の生成物を少くとも１つのハロゲン原子を含むバナジウム化合物と接触させ；
（ｖ）前記工程（ｉｖ）の生成物をアルコールと接触させる；
（Ｂ）オルガノアルミニウム化合物共触媒；および
（Ｃ）構造式ＣtＨsＸ22t+2-sを有するハロゲン含有プロモーター化合物；［但し式中、Ｘ2は同じかまたは異なっていてフッ素、塩素または臭素であり、ｔは１〜３の整数、ｓは０または１〜７の整数である］。
【請求項７】
前記反応混合物中の第１のオレフィンの第２のオレフィンに対するモル比が約０．００１〜約１０００である、請求項１記載のポリオレフィン樹脂。
【請求項８】
第１のオレフィンが反応混合物の約０．２モル％〜約２０モル％の量で存在し；かつ、第２のオレフィンが反応混合物の約０．１モル％〜約３０モル％の量で存在する、請求項１記載のポリオレフィン樹脂。
【請求項９】
反応混合物が該反応混合物の約０．００００５〜約５モル％の量で存在する分子状水素を含む、請求項１記載のポリオレフィン樹脂。
【請求項１０】
第１のオレフィンが反応混合物の約５〜約１５モル％の量で存在し；かつ、第２のオレフィンが反応混合物の約０．５〜約５モル％の量で存在する、請求項１記載のポリオレフィン樹脂。
【請求項１１】
第１のオレフィンがエチレンであり、第２のオレフィンがエチレン、プロピレン、１−ブテン、１−ペンテン、４−メチル−１−ペンテン、１−ヘキセン、１−オクテン、およびそれらの混合物からなる群から選ばれ、かつポリオレフィン樹脂がＨＤＰＥである、請求項１０記載のポリオレフィン樹脂。
【請求項１２】
第１のオレフィンが反応混合物の約５〜約１５モル％の量で存在し；かつ、第２のオレフィンが反応混合物の約５〜約３０モル％の量で存在する、請求項１記載のポリオレフィン樹脂。
【請求項１３】
第１のオレフィンがエチレンであり、第２のオレフィンがエチレン、プロピレン、１−ブテン、１−ペンテン、４−メチル−１−ペンテン、１−ヘキセン、１−オクテン、およびそれらの混合物からなる群から選ばれ、かつ、ポリオレフィン樹脂がＬＬＤＰＥである、請求項１０記載のポリオレフィン樹脂。
【請求項１４】
ａ）分子状水素、エチレンとＣ3〜Ｃ8αオレフィンからなる群から選ばれる第１のオレフィン、およびエチレンとＣ3〜Ｃ8α−オレフィンからなる群から選ばれる任意の第２のオレフィン、希釈剤及びポリマー骨格に長い連鎖分岐を形成させるバナジウム含有触媒系であって式Ｉの変性剤
（Ｒ1Ｏ）xＳｉＲ24-x              Ｉ
［式中、Ｒ1およびＲ2はそれぞれ独立にアルキルであり、ｘは１〜３である］を含み、該変性剤はポリオレフィン樹脂の生成の過程で何時添加してもよいを組合せて十分な温度において重合できる反応混合物の生成、
ｂ）反応混合物の重合の開始
；前記第１のオレフィンが第２のオレフィンと異なり、かつ、前記ポリマー樹脂が約０．９２を超える密度、約０．０１〜約２０のメルトインデックス、および約１を超える長鎖分岐指数を有することを特徴とする、ポリオレフィン樹脂の生成方法。
【請求項１５】
前記触媒系がクロムを含まない、請求項１４記載の方法。
【請求項１６】
前記第１のオレフィンおよび第２のオレフィンが、各々、エチレン、プロピレン、１−ブテン、１−ペンテン、４−メチル−１−ペンテン、１−ヘキセン、１−オクテン、およびそれらの混合物からなる群から選ばれる、請求項１４記載の方法。
【請求項１７】
第２のオレフィンに対する第１のオレフィンのモル比が約０．００１〜約１０００である、請求項１４記載の方法。
【請求項１８】
第１のオレフィンが反応混合物の約０．２〜約２０モル％の量で存在し；かつ、第２のオレフィンが反応混合物の０．１〜３０モル％の量で存在する、請求項１４記載の方法。
【請求項１９】
分子状水素が約０．００００５〜約５％の量で存在する、請求項１４記載の方法。
【請求項２０】
触媒系がバナジウムを含有する触媒系であり、該バナジウム系触媒が下記を含む請求項１４記載の方法。
（Ａ）下記の工程で作られた担持触媒成分
（ｉ）シリカを約１５０℃〜８００℃の範囲で予熱する。
（ｉｉ）該予熱されたシリカを下記群より選ばれた成分と接触させる。
（１）少なくとも一つの炭素−マグネシウムの共有結合を有する化合物または錯体
（２）少なくとも一つの炭素−周期律表の第ＩＩＩ族元素の金族の共有結合を有する化合物
（３）少なくとも一つの炭素−マグネシウムの共有結合を有する化合物または錯体および
少なくとも一つの炭素−周期律表の第ＩＩＩ族元素の金族の共有結合を有する化合物の両方
（ｉｉｉ）前記工程（ｉｉ）の生成物を、工程（ｂ）で予熱した前記シリカと接触しない接触剤（１）および（２）のどちらかと接触させる；（但し、前記接触剤（３）が工程（ｂ）で使用される場合はこの工程を省略すると云う条件つきで）
（ｉｖ）前記工程（ｉｉ）または（ｉｉｉ）の生成物を少くとも１つのハロゲン原子を含むバナジウム化合物と接触させ；
（ｖ）前記工程（ｉｖ）の生成物をアルコールと接触させる；
（Ｂ）オルガノアルミニウム化合物共触媒；および
（Ｃ）構造式ＣtＨsＸ22t+2-sを有するハロゲン含有プロモーター化合物；［但し式中、Ｘ2は同じかまたは異なっていてフッ素、塩素または臭素であり、ｔは１〜３の整数、ｓは０または１〜７の整数である］。そして
ｂ）反応混合物の重合を開始させる。
ここで、第１のオレフィンは第２のオレフィンと異なり、ポリオレフィン樹脂が約０．９２を超える密度、約０．０１〜約２０のメルトインデックス、および約１を超える長鎖分岐指数を有する。
【請求項２１】
第１のオレフィンが反応混合物の約５〜約１５モル％の量で存在し；かつ、第２オレフィンが反応混合物の約０．５〜約５モル％の量で存在する、請求項２０記載の方法。
【請求項２２】
オレフィンがエチレンであり、第２のオレフィンがエチレン、プロピレン、１−ブテン、１−ペンテン、４−メチル−１−ペンテン、１−ヘキセン、１−オクテン、およびそれらの混合物からなる群から選ばれ、かつ、ポリマーがＨＤＰＥである、請求項２１記載の方法。
【請求項２３】
第１のオレフィンが反応混合物の約５〜約１５モル％の量で存在し；かつ、第２のオレフィンが反応混合物の約５〜約３０モル％の量で存在する、請求項２０記載の方法。
【請求項２４】
第１のオレフィンがエチレンであり、第２のオレフィンがエチレン、プロピレン、１−ブテン、１−ペンテン、４−メチル−１−ペンテン、１−ヘキセン、１−オクテン、およびそれらの混合物からなる群から選ばれ、かつ、ポリマーがＬＬＤＰＥである、請求項２３記載の方法。
【請求項２５】
オルガノアルミニウム化合物共触媒がＡｌ（Ｅｔ）3であり、かつ、ハロゲン含有プロモーターがＣＨ2Ｂｒ2である、請求項２０記載の方法。
【請求項２６】
前記変性剤が（ｉ−プロピル）2Ｓｉ（ＯＭｅ）2、（ｉ−ブチル）2Ｓｉ（ＯＭｅ）2、Ｍｅ2Ｓｉ（ＯＭｅ）2、（ｉ−ブチル）Ｓｉ（ＯＭｅ）3、（シクロヘキシル）（Ｍｅ）Ｓｉ（ＯＭｅ）2、およびそれらの混合物から選ばれる成分である、請求項２４記載の方法。
【請求項２７】
ａ）分子状水素、エチレンとＣ3〜Ｃ8α−オレフィンからなる群から選ばれる第１のオレフィン、任意の稀釈剤、エチレンとＣ3〜Ｃ8α−オレフィンからなる群から選ばれる任意の第２のオレフィン、任意の稀釈剤、およびポリマー骨格に長鎖分岐を形成させる触媒系を組合せることによってポリオレフィン樹脂を生成させる十分な温度で反応混合物を形成させること、但し第１のオレフィンは第２のオレフィンとは異なる；
ｂ）第１のオレフィン、第２のオレフィン、分子状水素、および稀釈剤の１つまたは複数を任意に除去すること；および
ｃ）分子状水素、第１のオレフィン、および任意に、第２のオレフィンおよび稀釈剤の追加量を導入すること；
を含むポリオレフィン樹脂の生成方法であって、
ｃ）工程においてさらに追加の重合が起り、かつ、ポリオレフィン樹脂が約０．９２を超える密度、約０．０１〜約２０のメルトインデックス、および約１〜約６の長鎖分岐指数を有することを特徴とする、前記ポリオレフィンの生成方法。
【請求項２８】
前記触媒系がクロムを含まない、請求項２８記載の方法。
【請求項２９】
第１のオレフィンと第２のオレフィンが、各々、エチレン、プロピレン、１−ブテン、１−ペンテン、４−メチル−１−ペンテン、１−ヘキセン、１−オクテン、およびそれらの混合物からなる群から選ばれる、請求項２８記載の方法。
【請求項３０】
第１のオレフィンの第２のオレフィンに対するモル比が約０．００１〜約１０００である、請求項２８記載の方法。
【請求項３１】
第１のオレフィンが反応混合物の約０．２〜約２０モル％の量で存在し；かつ、第２のオレフィンが反応混合物の約０．１〜約３０モル％の量で存在する、請求項２８記載の方法。
【請求項３２】
分子状水素が約０．００００５〜約５％の量で存在する、請求項２８記載の方法。
【請求項３３】
前記触媒系が以下の（Ａ）〜（Ｄ）を含むバナジウム−含有触媒である、請求項２８記載の方法：
（Ａ）（ｉ）〜（ｖ）の工程によって製造される担持触媒成分；
（ｉ）約１５０〜約８００℃範囲の温度でシリカを予熱する工程；
（ｉｉ）前記予熱したシリカを、（１）少くとも１つの炭素−マグネシウム共有結合を含む化合物または錯体、（２）少くとも１つの炭素−元素周期律表のＩＩＩ属金属共有結合を含む化合物、および（３）少くとも１つの炭素−マグネシウム共有結合を含む化合物または錯体の両方、および少くとも１つの炭素−ＩＩＩ属金属共有結合を含む化合物、からなる群から選ばれる接触剤と接触させる工程；
（ｉｉｉ）前記工程（ｉｉ）の生成物を、工程（ｂ）の前記予熱したシリカと接触しない接触剤（１）および（２）のどちらかと接触させる工程（ただし前記接触剤（３）が工程（ｂ）で使用される場合はこの工程を省略すると云う条件つきで）；
（ｉｖ）前記工程（ｉｉ）または（ｉｉｉ）の生成物を、少くとも１つのハロゲン原子を含むバナジウム化合物と接触させる工程；および
（ｖ）前記工程（ｉｖ）の生成物をアルコールと接触させる工程；
（Ｂ）オルガノアルミニウム化合物共触媒；
（Ｃ）構造式ＣtＨsＸ22t+2-s：
［式中、Ｘ2は同じかまたは異なって、フッ素、塩素または臭素であり、ｔは１〜３の整数、ｓは０または１〜７の整数である］を有するハロゲン含有プロモーター化合物；および
（Ｄ）任意の式Ｉを有する変性剤：
（Ｒ1Ｏ）xＳｉＲ24-x              Ｉ
［式中、Ｒ1およびＲ2はそれぞれ独立にアルキルであり、ｘは１〜３である］
【請求項３４】
前記第１のオレフィンが反応混合物の約５〜約１５モル％の量で存在し、かつ、第２のオレフィンが反応混合物の約０．５〜約５モル％の量で存在する、請求項３４記載の方法。
【請求項３５】
前記オレフィンがエチレンであり、第２のオレフィンがエチレン、プロピレン、１−ブテン、１−ペンテン、４−メチル−１−ペンテン、１−ヘキセン、１−オクテン、およびそれらの混合物からなる群から選ばれ、かつ、前記ポリマーがＨＤＰＥである、請求項３５記載の方法。
【請求項３６】
第１のオレフィンが反応混合物の約５〜約１５モル％の量で存在し、かつ、第２のオレフィンが反応混合物の約５〜約３０モル％の量で存在する、請求項３４記載の方法。
【請求項３７】
第１のオレフィンがエチレンであり、第２のオレフィンがエチレン、プロピレン、１−ブテン、１−ペンテン、４−メチル−１−ペンテン、１−ヘキセン、１−オクテン、およびそれらの混合物からなる群から選ばれ、かつ、ポリマーがＬＬＤＰＥである、請求項３７記載の方法。
【請求項３８】
オルガノアルミニウム化合物共触媒がＡｌ（Ｅｔ）3であり、かつ、ハロゲン含有プロモーターがＣＨ2Ｂｒ2である、請求項３７記載の方法。
【請求項３９】
バナジウム含有触媒系がさらに式Ｉ：
（Ｒ1Ｏ）xＳｉＲ24-x              Ｉ
［式中、Ｒ1およびＲ2はそれぞれ独立にアルキルであり、ｘは１〜３である。］
の変性剤を含み、該変性剤がポリオレフィン樹脂の生成中の任意の点で加えられる、請求項３３記載の方法。
【請求項４０】
前記変性剤が工程ｃ中に加えられる、請求項３４記載の方法。
【請求項４１】
反応器に第１のオレフィン、第２のオレフィン、分子状水素、オルガノアルミニウム化合物共触媒、およびハロゲン含有プロモーターを装入することによって反応混合物を形成させ、次いで反応器中に担持触媒成分を導入することにより重合を開始させてポリオレフィン樹脂を生成させる、請求項２７記載の方法。
【手続補正２】
【補正対象書類名】明細書
【補正対象項目名】０００３
【補正方法】変更
【補正の内容】
【０００３】
ＬＤＰＥは長鎖分岐を含む分岐構造を有することが特徴である。この分岐構造は、例えば透明性、低密度、および可撓性などを含む多くの有用な性質をＬＤＰＥに付与する。長鎖分岐の第２の重要な利点は、そのような分岐がメルト強度を向上させ、加工を容易にすることである。そのうえＬＤＰＥは押出しや回転成型加工に有用である。ＬＤＰＥは、プラスチックバッグ、ボトルの成型用に、さらに電気関係の使用に用途がある。しかしながら、ＬＤＰＥ樹脂は通常費用のかかる高圧（１．４１ｋｇ／ｃｍ2〜２１０９ｋｇ／ｃｍ2（２０〜３０，０００ｐｓｉ））法で生産される。
【手続補正３】
【補正対象書類名】明細書
【補正対象項目名】００１１
【補正方法】変更
【補正の内容】
【００１１】
但し、第１のオレフィンは第２のオレフィンとは異なり、ポリオレフィン樹脂は約０．９２超の密度、約０．０１〜約２０のメルトインデックス、および約１を超える長鎖分岐指数を有する。通常、反応温度は約６０〜約９０℃となろう。この実施形態の方法は好ましくは約７０．３ｋｇ／ｃｍ2（１０００ｐｓｉ）未満の圧力で実施される。好ましい触媒系はクロムを含まない。これに関連して「クロムを含まない」と云う表現は、クロムが最大限不純物として、すなわち微量で存在することを意味する。さらに、好ましい触媒系はバナジウム含有触媒系である。最も好ましい触媒系は米国特許５，５３４，４７２に開示されているものである。本発明をいずれの特別なメカニズムにも限定しないけれども、本発明方法によって製造したポリマーは、α−結合複分解反応と続くエチレンまたはα−オレフィンの挿入によるポリマー骨格中のＣ−Ｈ結合の活性化によって分岐した長い連鎖を有するものと考えられる。最も好ましい触媒系は以下を含む：
【手続補正４】
【補正対象書類名】明細書
【補正対象項目名】００１９
【補正方法】変更
【補正の内容】
【００１９】
本発明のさらに別の実施形態としてポリオレフィン樹脂の生成方法が提供される。さらに、この実施形態の方法は、少くとも２つのゾーンまたは反応室を有するカスケード反応器系中で実施するのに適合させる２つの分離した（別々の）部分に分けることができる。２つの反応器系は通常、第１の反応器の内容物が第２の反応器に移動できるように各反応器を連結する導管を有する。各反応器中で使用するオレフィンとＨ2の特定温度および濃度は、ポリマーの所望の分子量、密度、および長鎖分岐指数が得られるように選ばれる。実施することのできるこの方法の最初の部分は第１ゾーンまたは反応器であり、分子状水素、エチレンおよびＣ3〜Ｃ8α−オレフィンからなる群から選ばれる第１のオレフィン、任意の稀釈剤、エチレンおよびＣ3〜Ｃ8α−オレフィンからなる群から選ばれる第２のオレフィン、任意の稀釈剤、およびポリマーの骨格上に長鎖分岐を形成させる触媒系を組合せることによって、ポリオレフィン樹脂を生成させる十分な温度で反応混合物を形成させることを含む。第１のオレフィンは第２のオレフィンとは異なる。この実施形態の方法は好ましくは約７０．３ｋｇ／ｃｍ2（１０００ｐｓｉ）未満の圧力で実施される。好ましい触媒系は上述のとおりである。同様に、第１のオレフィンとバナジウム含有触媒系の選択も上述と同じである。この時点で第１のオレフィン、第２のオレフィン、分子状水素、および稀釈剤のうちの１つまたは複数が任意に除去される。２つの反応器系が用いられる場合は、これらの化合物は２つの反応器を連結するフラッシュ容器中で除去される。第２のゾーンまたは反応器中で実施できるこの方法の第２の部分で、エチレンおよびＣ3〜Ｃ8α−オレフィンからなる群から選ばれる第２のオレフィンが反応混合物に加えられる。必要ならば第１のオレフィンと分子状水素の追加量が反応混合物に加えられる。さらに、追加量の第２のオレフィンと稀釈剤も随意に加えられる。最後に、追加量の共触媒またはプロモーターもこの時点で加えられる。変性剤はこの方法の任意の段階で導入できるが、好ましくは工程ｃで導入される。
【手続補正５】
【補正対象書類名】明細書
【補正対象項目名】００２４
【補正方法】変更
【補正の内容】
【００２４】
１．単一反応器ＨＤＰＥ実験
Ｎ2パージした反応器をシールして次のものが以下のように加えられる：
５００ｍｌ容器から一定量のＨ2が、ＭＩを所望レベルに制御するための圧降下として反応器に加えられる。通常圧降下は０．７０ｋｇ／ｃｍ2（１０Ｐｓｉ）〜５２．７ｋｇ／ｃｍ2（７５０ｐｓｉ）；稀釈剤として１６００ｍｌのイソブタン。撹拌器を回転させ、温度制御器を８０℃に設定する。任意に多量の１−ヘキセンまたは１−ブテンを目標の密度を得るために加える（高密度のためには通常１０〜１００ｍｌ）。触媒、共触媒、および変性剤を不活性雰囲気のグローブボックス中で３脚インジェクター（注入器）に加える。インジェクターは水および酸素の混入を避けるためクイック連結を通して反応器に接続されている。材料を加えるのを助けるため高圧Ｎ2ラインが接続されている。通常ヘプタン中〜１．５Ｍ溶液の１〜２ｍｌの共触媒ＴＥＡＬを反応器中に注入する。次いでヘプタン中１ＭのＤＢＭ溶液を通常１〜６ｍｌ加える。次に反応器が運転温度に安定したら、所望の運転圧力より０．３５ｋｇ／ｃｍ2（５Ｐｓｉ）未満まで低い圧力で反応器にエチレンを加える。
【手続補正６】
【補正対象書類名】明細書
【補正対象項目名】００２８
【補正方法】変更
【補正の内容】
【００２８】
・重合の第１段階のための反応器条件
第１段階は反応器を約８０℃の温度に保持してシミュレートする。およそ、０．１６９ｇの触媒、２ｍｌの１．５Ｍ  ＴＥＡＬ、および３ｍｌの１．０Ｍ  ＤＢＭをグローブボックス中でそれぞれ触媒、共触媒、および変性剤の注入器に装入した。この注入器を反応器に接続した。１６００ｍｌのイソブタン稀釈剤を反応器に加えた。次に添加容器からΔｐ＝７．０ｋｇ／ｃｍ2（１００ｐｓｉ）のＨ2を加えた。ＴＥＡＬおよびＤＢＭを反応器に注入したところ、温度が上った。最終圧力が２２．９ｋｇ／ｃｍ2（３２６ｐｓｉ）になるまでエチレンを加えた。触媒を注入し、運転を継続して約１００ｇのポリマーを製造した。次いで反応器の圧力を１４．１ｋｇ／ｃｍ2（２００ｐｓｉ）（イソブタンの蒸気圧）まで排出してエチレンとＨ2を除去した。
【手続補正７】
【補正対象書類名】明細書
【補正対象項目名】００２９
【補正方法】変更
【補正の内容】
【００２９】
・重合の第２段階のための反応器条件
反応器を一定温度に維持して、１０ｍｌの１−ヘキセン、Δｐ＝３．５ｋｇ／ｃｍ2（５０ｐｓｉ）のＨ2、およびエチレンを最終圧が２２．９ｋｇ／ｃｍ2（３２６ｐｓｉ）になるまで急速に加えた。運転を続けてポリマーをさらに１００ｇ製造した。運転が終ったら、エチレン供給をストップし、反応器内容物を急いで廃棄容器に排出して揮発性ガスを除去した。
【手続補正８】
【補正対象書類名】明細書
【補正対象項目名】００３２
【補正方法】変更
【補正の内容】
【００３２】
【表１】
2007500277.tif 000004
【国際調査報告】
2007500277.tif 000005
2007500277.tif 000006
2007500277.tif 000007